ПОЛИПРОПИЛЕНОВАЯ КОМПОЗИЦИЯ, СПОСОБ ЕЕ ПОЛУЧЕНИЯ И ИЗДЕЛИЯ, ИЗГОТАВЛИВАЕМЫЕ ИЗ НЕЕ

1. Полипропиленовая композиция, содержащая продукт реакционного смешивания расплава:
полипропилена с высокой степенью кристалличности, имеющего степень кристалличности, по меньшей мере, 64%;
эластомера;
связующего агента и
необязательного наполнителя;
где указанная полипропиленовая композиция имеет скорость течения расплава в пределах менее чем 1 г/10 мин, измеренную при 230°C при нагрузке 2,16 кг согласно ASTM-D 1238.
2. Полипропиленовая композиция по п.1, где указанная полипропиленовая композиция имеет скорость течения расплава в пределах примерно от 0,25 примерно до 0,65 г/10 мин, измеренную при 230°C при нагрузке 2,16 кг согласно ASTM-D 1238, или модуль упругости при изгибе по меньшей мере 300000 psi, согласно ASTM-D-790A.
3. Полипропиленовая композиция по п.1, где указанный неорганический наполнитель выбирают из группы, состоящей из талька, слюды, волластонита, карбоната кальция, природных и синтетических глин и их органических модифицированных производных, силикатов и тому подобного.
4. Полипропиленовая композиция по п.1, где указанный связующий агент выбирают из группы, состоящей из 1,5-пентан бис(сульфонилазида), 1,8-октан бис(сульфонилазида), 1,10-декан бис(сульфонилазида), 1,10-окстадекан бис(сульфонилазида), l-октил-2,4,6-бензол трис(сульфонилазида), бис(сульфонилазида) простого 4,4'-дифенилового эфира, 1,6-бис(4'-сульфоназидофенил)гексана, 2,7-нафталин бис(сульфонилазида), окси-бис(4-сульфонилазидобензола), бис(сульфонилазидо) 2,7-нафталина, 4,4'-бис(сульфонилазидо)бифенила, бис(сульфонилазида) простого 4,4'-дифенилового эфира, бис(4-сульфонилазидофенил)метана и их смесей.
5. Способ получения полипропиленовой композиции, включающий в себя стадии:
реакционного смешивания расплава полипропилена с высокой степенью кристалличности, имеющего степень кристалличности, по меньшей мере, 64%, эластомера и необязательного наполнителя в присутствии связующего агента и
получения при этом указанной полипропиленовой композиции, имеющей скорость течения расплава в пределах менее чем 1 г/10 мин, измеренную при 230°C при нагрузке 2,16 кг согласно ASTM-D 1238.
6. Способ улучшения термической формуемости пропиленовой композиции, включающий в себя стадии:
реакционного смешивания расплава полипропилена с высокой степенью кристалличности, имеющего степень кристалличности, по меньшей мере, 64%, эластомера и необязательного наполнителя в присутствии связующего агента; и
получения при этом полипропиленовой композиции с улучшенной термической формуемостью, имеющей скорость течения расплава в пределах менее чем 1 г/10 мин, измеренную при 230°C при нагрузке 2,16 кг согласно ASTM-D 1238.
7. Способ улучшения способа формования раздувом пропиленовой композиции, включающий в себя стадии:
реакционного смешивания расплава полипропилена с высокой степенью кристалличности, имеющего степень кристалличности, по меньшей мере, 64%, эластомера и необязательного наполнителя в присутствии связующего агента и
получения при этом улучшенной полипропиленовой композиции, имеющей скорость течения расплава в пределах менее чем 1 г/10 мин, измеренную при 230°C при нагрузке 2,16 кг согласно ASTM-D 1238
8. Способ улучшения способа центробежного литья пропиленовой композиции, включающий в себя стадии:
реакционного смешивания расплава полипропилена с высокой степенью кристалличности, имеющего степень кристалличности, по меньшей мере, 64%, эластомера и необязательного наполнителя в присутствии связующего агента и
получения при этом улучшенной полипропиленовой композиции, имеющей скорость течения расплава в пределах менее чем 1 г/10 мин, измеренную при 230°C при нагрузке 2,16 кг согласно ASTM-D 1238.
9. Изделие, содержащее:
полипропиленовую композицию, содержащую продукт реакционного смешивания расплава:
полипропилена с высокой степенью кристалличности, имеющего степень кристалличности, по меньшей мере, 64%;
эластомера;
связующего агента и
необязательного наполнителя;
где указанная полипропиленовая композиция имеет скорость течения расплава в пределах менее чем 1 г/10 мин, измеренную при 230°C при нагрузке 2,16 кг согласно ASTM-D 1238.
10. Способ изготовления изделия, включающий в себя стадии:
реакционного смешивания расплава полипропилена с высокой степенью кристалличности, имеющего степень кристалличности, по меньшей мере, 64%, эластомера и необязательного наполнителя в присутствии связующего агента и
получения при этом полипропиленовой композиции, имеющей скорость течения расплава в пределах менее чем 1 г/10 мин, измеренную при 230°C при нагрузке 2,16 кг согласно ASTM-D 1238; и
формования указанной полипропиленовой композиции в виде изделия.